ШТИФТ ДЛЯ ОСТЕОСИНТЕЗА ПОЛИМЕРНЫЙ ВОСЬМИГРАННОГО СЕЧЕНИЯ ПРОТИВОТУБЕРКУЛЕЗНЫЙ

Полезная модель относится к медицинской технике, а именно к изделиям, применяемым в травматологии и ортопедии.
Известны металлические штифты, применяемые для интрамедулярного остеосинтеза трубчатых костей, например, штифты Кюнчера (Christel P., Meunier A., Abols Y. et al. Callus characteristics following intramedullar nailing with stainless steel or opoxy carbon nails. Arch. Orthop.Trauma Surg., 1984, 103, p. 131-136).
Однако использование таких штифтов требует проведения повторной операции по их извлечению после завершения процесса консолидации отломков. Кроме того, такие штифты не позволяют изменять их размеры во время операции в соответствии с индивидуальными размерами костных фрагментов пациента, и не позволяют крепить к ним костные осколки при сложных оскольчатых переломах и не обладают противотуберкулезной активностью.
Технической задачей предлагаемой Полезной модели является создание штифта, способного биодеструктировать внутри организма, что позволяет исключить необходимость проведения повторной операции, штифта, обеспечивающего возможность изменения размеров штифта непосредственно во время операции и обеспечивающего возможность крепления к штифту костных осколков при сложных осколочных переломах и способного обеспечивать местное противотуберкулезное действие.
Технический результат достигается тем, что штифт выполнен в виде стержня восьмигранного сечения с диаметром описанной
окружности от 5 до 20 мм и длиной от 100 до 500 мм, который изготовлен из сополимера винилпирролидона с метилметакрилатом марки ППМ-1, модифицированного капронового волокна и глюконата кальция при следующем соотношении составляющих частей:
сополимер ППМ-1
30,0-50,0
модифицированное капроновое
волокно
45,0-60,0
глюконат кальция
5,0-10,0
и имеющего на поверхности от одного до четырех вкладышей с геометрическими размерами
толщина
от 0,2 до 1,5 мм
ширина
от 1 до 3 мм
длина
от 50 до 500 мм
которые изготовлены из сополимера винилпирролидона с метилметакрилатом ППМ-1 и противотуберкулезного вещества при следующем соотношении составляющих компонентов (% масс.)
сополимер винилпирролидона
с метилметакрилатом
50-90
противотуберкулезное
вещество
10-50
Сечение стержня представлено на рис.1
Сущность полезной модели выражается в том, что штифт, изготовленный из биосовместимых полимерных материалов, способен постепенно биодеструктировать в организме, легко режется хирургическими инструментами и обладает длительной противотуберкулезной активностью.
Применение штифта из биосовместимых полимеров обеспечивает надежную фиксацию костных отломков в период их
консолидации, не требует вследствие биодеструкции повторной операции по его извлечению, обеспечивает точную подгонку штифта в соответствии с индивидуальными размерами кости пациента, что позволяет начать более раннюю разработку подвижности сустава, обеспечивает лечение сложных оскольчатых переломов и сокращает количество рецидивов туберкулеза.
Предлагаемая полезная модель функционирует следующим образом.
После репозиции отломков длину штифта изменяют путем обрезания скальпелем в соответствии с длиной кости больного и с помощью насадки вводят штифт в костно-мозговой канал. При оскольчатых переломах осколки крепят к штифту с помощью металлических шурупов или с помощью хирургического клея. После консолидации перелома шурупы удаляют через разрез в мягких тканях.
Примеры изготовления полезной модели
Пример 1
10,0 г препрега, содержащего 60% модифицированного капронового волокна, 30% сополимера винилпирролидона и метилметакрилата и 10% глюконата кальция, помещают в пресс форму и при температуре 180°С формуют стержень восьмигранного сечения с диаметром описанной окружности 3 мм и длиной 500 мм.
Методом полива из суспензии изониазида в спиртовом растворе сополимера ППМ-1 на 4 гранях штифта формируют вкладыши толщиной 0,2 мм шириной 1 мм и длиной 500 мм, содержащие 50% изониазида и 50% сополимера ППМ-1.
Пример 2
40r препрега, содержащего 55% модифицированного капронового волокна, 36% сополимера ППМ-1 и 9% глюконата кальция, помещают в пресс форму и при температуре 185°С формуют стержень восьмигранного сечения с диаметром описанной окружности 10 мм и длиной 400 мм.
Методом полива из суспензии фтивазида в спиртовой растворе сополимера ППМ-1 на двух гранях формируют вкладыши толщиной 1 мм, шириной 1,5 (2) мм и длиной 100 мм, содержащие 25% фтивазида и 75% сополимера ППМ-1.
Пример 3
35,0 г препрега, содержащего 45% модифицированного капронового волокна, 50% сополимера ППМ-1 и 5,0% глюконата кальция, помещают в пресс форму и при температуре 190°С формуют стержень восьмигранного сечения с диаметром описаннной окружности 20 мм и длиной 100 мм.
Методом полива из суспензии пара-аминосалицилата натрия в спиртовом растворе сополимера ППМ-1 на одной грани штифта формируют вкладыш с толщиной 1,5 мм, шириной 2 (3) мм и длиной 50 мм, содержащий 10% пара-аминосалицилата натрия и 90% сополимера ППМ-1.